FR 2579601 A1 19861003 FR 8504954 A 19850328 i COPOLYETHERAMIDES TECHNIQUES SOUPLES A BASSE TEMPERATURE La présente invention concerne des copolyétheramides souples homogènes, à structure bloc, obtenus à partir (1) de monomères (diacides carboxyliques à chaîne courte et diamines aliphatiques à chaîne courte) générateurs de blocs amides cristallins, (2) de diacides polymères ou de dérivés aminés de diacides polymères et (3) de polyoxyalkylènediamines ou d'acides polyoxyalkylènedicarboxyliques. Pour certaines applications des matières plastiques on a besoin de polymères présentant un ensemble de propriétés chimiques et physiques que l'on peut trouver partiellement dans les polyamides. A la résistance chimique et aux bonnes propriétés de tenue thermique des polyamides conventionnels obtenus par polycondensation de diacides carboxyliques aliphatiques saturés courts avec des diamines primaires aliphatiques saturées courtes, il peut être nécessaire d'ajouter des propriétés de souplesse. De nombreux copolymères ont été proposés dans ce but mais on obtient rarement l'ensemble des propriétés recherchées. Il a été décrit dans le brevet américain 4 218 351 des copolyétheramides, contenant des blocs amides cristallins (capables d'apporter les bonnes propriétés de tenue thermique souhaitées) issus de diacides carboxyliques à chaîne courte et de diamines à chaîne courte, qui sont aptes à présenter une bonne souplesse notamment à basse température. Ces copolyétheramides sont obtenus par réaction directe (1) d'un mélange d'un diacide carboxylique à chaîne courte et d'une diamine à chaîne courte avec (2) un dimère d'acide gras ou un dérivé aminé de dimère d'acide gras et avec (3) une polyoxyalkylènediamine ou un acide polyoxyalkylènedicarboxylique. On a cependant constaté, en opérant comme il est indiqué dans ce brevet, que les copolymères ainsi obtenus présentent le défaut de ne pas être homogènes, avec comme conséquences néfastes, d'une part l'obtention de propriétés qui n'atteignent pas les valeurs élevées souhaitées compatibles avec un usage des copolymères cornmme plastiques techniques et d'autre part une grande difficulté pour reproduire les structures conduisant à des objets conformés de grande régularité. Il a maintenant été trouvé, et c'est ce qui constitue l'objet principal de la présente invention, des copolyétheramides souples comprenant des blocs amides cristallins issus de diacides carboxyliques à chaîne courte et de diamines à chaîne courte qui sont homogènes. Plus spécifiquement, la présente invention concerne des copolyétheramides à structure bloc, préparés aà partir de diacides carboxyliques à chaîne courte, de diamines à chaîne courte, de diacides polymères ou de leurs dérivés aminés et de polyoxyalkylènediamines ou d'acides polyoxyalkylènedicarboxyliques, présentant notamment un point de fusion ou de ramollissement au moins égal à 150 C, une température de transition vitreuse mesurée à EHO au plus égale à -5 C et une viscosité à l'état fondu mesurée dans les conditions définies ci-après au moins égale à 100 poises, lesdits copolyétheramides étant caractérisés en ce qu'ils sont homogènes et qu'ils sont susceptibles d'être obtenus conformément au mode opératoire défini par les points suivants: 15. dans une première étape, on prépare un prépolymère par chauffage des réactifs consistant: - soit dans un mélange des espèces ci-après désignées: (a) - au moins un-diacide carboxylique aliphatique saturé à chaîne courte, (b) - éventuellement au moins un diacide carboxylique à chaîne courte de nature cycloaliphatique saturée ou aromatique, (c) - au moins une diamine primaire aliphatique saturée à chaîne courte, et (d) - au moins un diacide polymère ou (d') au moins un dérivé aminé de diacide polymère ou (e') au moins un acide polyoxyalkylènedicarboxylique, les proportions des réactifs (a), éventuellement (b) et (c) étant choisies de manière à apporter des nombres de groupes NH2 et COOH équivalents, - soit dans le mélange d'au moins un sel dérivé des réactifs (a) + éventuellement (b) + (c) avec le réactif (d) ou (d') ou (e'); puis dans un seconde étape, on fait réagir le prépolymère maintenu à une température au moins égale à la température de prépolymérisation: - soit, dans le cas o le prépolymère est préparé à partir de diacide(s) polymère(s) (d), avec (e) au moins une polyoxyalkylènediamine, - soit, dans le cas o le prépolymère est préparé à partir de dérivé(s) aminé(s) de diacide(s) polymère(s) (d'), avec (e') au moins un acide polyoxyalkylènedicarboxylique, - soit, dans le cas o le prépolymère est préparé à partir d'acide(s) polyoxyalkylènedicarboxylique(s) (e'), avec (d') au moins un dérivé aminé de diacide polymère, - cette réaction étant conduite, pendant une durée suffisante pour obtenir le copolymère de propriétés souhaitées, en présence d'un catalyseur (f) consistant soit en un composé (alpha), soit en un composé (bêta), (alpha) désignant un oxyacide minéral ou un oxyacide organique autre qu'un acide carboxylique, dont l'une au moins des fonctions acides, quand il y en a plusieurs, possède une constante d'ionisation pka dans l'eau à 25 0C égale ou inférieure à 4, (bêta) désignant un sel alcalin ou alcalino-terreux de cet acide, - le réactif à ponts éthers (e) ou (e') consistant: (i) - soit dans une ou plusieurs polyoxyalkylènediamine(s) ou dans un ou plusieurs acide(s) polyoxyalkylènedicarboxylique(s) ayant chacun d'une part une masse moléculaire moyenne en nombre qui se situe dans l'intervalle allant de 300 à 1 200 et d'autre part au plus 20 % en poids de chaînes possédant une masse moléculaire supérieure à 1 200, (ii) - soit dans un mélange d'une ou plusieurs polyoxyalkylènediamine(s) ou d'un ou plusieurs acide(s) polyoxyalkylènedicarboxylique(s) tels que définis sous (i) avec au plus 20 % en poids par rapport au mélange, respectivement, d'une ou plusieurs polyoxyalkylènediamine(s) ou d'un ou plusieurs acide(s) polyoxyalkylènedicarboxylique(s) ayant chacun une masse moléculaire moyenne en nombre supérieure à 1 200, - les proportions du réactif adéquat (e) ou (e') ou (d') étant choisies en relation avec les proportions des réactifs mis en oeuvre dans la première étape de manière à ce que les nombres de groupes NH2 et COOH présents dans le mélange réactionnel de la seconde étape soient équivalents. La présente invention concerne encore des copolyétheramides à structrure bloc, présentant les propriétés énoncées ci-avant, caractérisés en ce qu'ils sont homogènes et qu'ils sont susceptibles d'être obtenus conformément au mode opératoire défini par les points suivants: dans un première étape, on prépare un prépolymère par chauffage des réactifs consistant dans les mélanges suivants: - (ml) soit: (a) au moins un diacide carboxylique aliphatique saturé à chaîne courte, (b) éventuellement au moins un diacide carboxylique à chaîne courte de nature cycloaliphatique saturée ou aromatique, (d) au moins un diacide polynmre, et (e) au moins une polyoxyalkylènediamine, - (2) soit: le réactif (a) précité, éventuellement le réactif (b) précité, (d') au moins un dérivé aminé de diacide polymère, - et (e') au moins un acide polyoxyalkylènedicarboxylique, - (3) soit: éventuellement le réactif (b) précité, (c) au moins une diamine primaire aliphatique saturée à chaîne courte, le réactif (d) précité, et le réactif (e) précité, - (V4> soit: éventuellement le réactif (b) précité, le réactif (c) précité, le réactif (d') précité, et le réactif (e') précité, -les proportions des réactifs (d), (e) et éventuellement (b) ou (d'), (e') et éventuellement (b) étant choisies de manière à apporter des nombres de groupes NH2 et COOH équivalents; puis dans une seconde étape on fait réagir le prépolymère maintenu à une température au moins égale à la température de prépolymérisation: - soit, dans le cas o le prépolymère est préparé à partir des mélanges (mi) ou (m2), avec le réactif (c) précité, - soit, dans le cas o le prépolymère est préparé à partir des mélanges (m3) ou (m4), avec le réactif (a) précité, - cette réaction étant conduite, pendant une durée suffisante pour obtenir le copolymère de propriétés souhaitées, en présence d'un catalyseur (f) consistant soit en un composé (alpha), soit en un composé (béta), (alpha) désignant un oxyacide minéral ou un oxyacide organique autre qu'un acide carboxylique, dont l'une au moins des fonctions acides, quand il y en a plusieurs, possède une constante d'ionisation pka dans l'eau à 25 C égale ou inférieure à 4, (béta) désignant un sel alcalin ou alcalino-terreux de cet acide, - le réactif à ponts éthers (e) ou (e') consistant: (i) - soit dans une ou plusieurs polyoxyalkylènediamine(s) ou dans un ou plusieurs acide(s) polyoxyalkylènedicarboxylique(s) ayant chacun d'une part une masse moléculaire moyenne en nombre qui se situe dans l'intervalle allant de 300 à 1 200 et d'autre part au plus 20 % en poids de chaînes possédant une masse moléculaire supérieure à 1 200, (ii) - soit dans un mélange d'une ou plusieurs polyoxyalkylènediamine(s) ou d'un ou plusieurs acide(s) polyoxyalkylènedicarboxylique(s) tels que définis sous (i) avec au plus 20 % en poids par rapport au mélange, respectivement, d'une ou plusieurs polyoxyalkylènediamine(s) ou d'un ou plusieurs acide(s) polyoxyalkylènedicarboxylique(s) ayant chacun une masse moléculaire moyenne en nombre supérieure à 1 200, - les proportions du réactif adéquat (c) ou (a) étant choisies en relation avec les proportions des réactifs mis en oeuvre dans la première étape de manière à ce que les nombres de groupes NE2 et OOH présents dans le mélange réactionnel de la seconde étape soient équivalents. Par copolyétheramide homogène on entend un copolymère ne présentant qu'une phase à l'état fondu. Un moyen pour constater cette homogénéité consiste à observer l'état de transparence d'une masse fondue ayant environ de 0,2 à 0,5 cm d'épaisseur chauffée à une temperature supérieure d'au moins 10 C à son point de fusion. Parmi les copolyétheramides homogènes, on peut distinguer: - des copolyétheramides présentant à l'état solide, une seule phase amorphe qui, après fixation d'acide phosphotungstique, se révèlent parfaitement uniformes par microscopie électronique à balayage jusqu'à des grossissements atteignant 30 000. Les films ou joncs de faible diamètre obtenus par refroidissement rapide de ces polymères sont transparents, des copolyétheramides présentant une séparation en microdomaines lors du passage à l'état solide, qui, après fixation d'acide phosphotungstique, révèlent par microscopie électronique à balayage une microphase dispersée en inclusions de dimensions généralement inférieures à 2 000 A. Les films ou joncs de faible diamètre obtenus par refroidissement rapide de ces polymères sont translucides ou wlaiteux". Par opposition les copolyétheramides hétérogènes tels qu'on les obtient par le procédé décrit dans le brevet américain 4 218 351 se présentent à l'état fondu commne des masses troubles ou franchement opaques et révèlent, à l'état solide, après fixation d'acide phosphotungstique, par microscopie électronique à balayage, des hétércrénéités dont les dimensions vont d'environ 1 p m à plusieurs dizaines ou même plusieurs centaines de. m. Les diacides carboxyliques aliphatiques saturés à chaîne courte (a) entrant dans le cadre de l'invention définie ci-avant sont généralement des composés ayant de 2 à 12 atomes de carbone. A titre d'illustration de diacides (a) qui conviennent, on citera par exemple: l'acide succinique, l'acide glutarique, l'acide adipique, l'acide pimélique, l'acide subérique, l'acide azélaïque, l'acide sébacique, l'acide dodécanedioïque. Les diacides carboxyliques cycloaliphatiques ou aromatiques (b) pouvant entrer dans le cadre de l'invention définie ci-avant sont des composés ayant au plus 16 atomes de carbone. A titre d'illustration de diacides (b) qui conviennent, on citera par exemple: l'acide cyclohexanedicarboxylique-l,4, l'acide téréphtalique, l'acide isophtalique. Les proportions des diacides courts (a), dans les mélanges de diacides courts (a) + (b) qui peuvent être mis en oeuvre, représentent habituellement au moins 60 % en mole. Les diamines primaires aliphatiques saturées à chaîne courte (c) entrant dans le cadre de l'invention définie ci-avant sont généralement des composés ayant aussi de 2 à 12 atomes de carbone. A titre d'illustration des diamines (c) qui conviennent, on citera par exemple: l'éthylènediamine, l'hexaméthylènediamine, l'octaméthylènediamine, la dodécaméthylènediamine. Les copolyétheramides homogènes présentant les propriétés énoncées ciavant ont été décrits comme susceptibles d'être obtenus par un procédé conduit obligatoirement en deux étapes [prépolymérisation et réaction du prépolymère sur le réactif (e) ou (e') ou (d') ou (c) ou (a)] et faisant appel à l'emploi d'un réactif à pont éther (e) ou (e') particulier et d'un catalyseur particulier. On a constaté, lorsque l'on emploie soit des diacides (a) consistant en des diacides carboxyliques aliphatiques saturés ayant de 8 à 12 atomes de carbone [les diamines (c) étant alors des diamines primaires aliphatiques saturées ayant de 2 à 12 atomes de carbone], soit des diamines (c) consistant en des diamines primaires aliphatiques saturées ayant de 8 à 12 atomes de carbone [les diacides (a) étant alors des diacides carboxyliques aliphatiques saturés ayant de 2 à 7 atomes de carbone], que la mise en oeuvre d'un procédé en deux étapes n'est plus obligatoire et qu'un procédé en une seule étape est suffisant. La présente invention concerne donc encore des copolyétheramides à structure bloc, présentant les propriétés énoncées ci-avant, caractérisés en ce qu'ils sont homogènes et qu'ils sont susceptibles d'être obtenus conformément au mode opératoire défini par les points suivants: on fait réagir directement par chauffage, pendant une durée suffisante pour obtenir le copolymère de propriétés souhaitées, le mélange comprenant: soit: (a') au moins un diacide carboxylique aliphatique saturé ayant de 8 à 12 atomes de carbone, (b) éventuellement au moins un diacide carboxylique à chaîne courte de nature cycloaliphatique saturée ou aromatique, (c') au moins une diamine primaire aliphatique saturée ayant de 2 à 12 atomes de carbone, (d) au moins un diacide polymère ou (d') au moins un dérivé aminé de diacide polymère, (e) au moins une polyoxyalkylènediamine dans le cas de l'emploi d'un réactif (d) ou (e') au moins un acide polyoxyalkylènedicarboxylique dans le cas de l'emploi d'un réactif (d'), et (f) un catalyseur consistant soit dans le composé (alpha), soit dans le composé (bêta) définis ci-avant, - soit (a") au moins un diacide carboxylique aliphatique saturé ayant de 2 à 7 atomes de carbone, éventuellement le réactif (b) précité, (cU) au moins une diamnine primaire aliphatique saturée ayant de 8 à 12 atomes de carbone, et les réactifs (d) ou (d'), (e) ou (e') et le catalyseur (f) précités, - soit: au moins un sel dérivé des réactifs (a'), éventuellement (b) et (c') ou au moins un sel dérivé des réactifs (au), éventuellement (b) et (c") et les réactifs (d) ou (d'), (e) ou (e') et le catalyseur (f) précités; le réactif à ponts éthers (e) ou (e') consiste: (i) - soit dans une ou plusieurs polyoxyalkylènediamine(s) ou dans un ou plusieurs acide(s) polyoxyalkylènedicarboxylique(s) ayant chacun d'une part une masse moléculaire moyenne en nombre qui se situe dans l'intervalle allant de 300 à 1 200 et d'autre part au plus 20 % en poids de chaînes possédant une masse moléculaire supérieure à 1 200, (ii) - soit dans un mélange d'une ou plusieurs polyoxyalkylènediamine(s) ou d'un ou plusieurs acide(s) polyoxyalkylènedicarboxylique(s) tels que définis sous (i) avec au plus 20 % en poids par rapport au mélange, respectivement, d'une ou plusieurs polyoxyalkylènediamine(s) ou d'un ou plusieurs acide(s) polyoxyalkylènedicarboxylique(s) ayant chacun une masse moléculaire moyenne en nombre supérieure à 1 200; les proportions des divers réactifs mis en oeuvre sont choisies de manière à ce que les nombres de groupes NH2 et COOH présents dans le mélange réactionnel soient équivalents. Il doit être entendu que les proportions des diacides courts (a') ou (a"), dans les mélanges de diacides (a') + (b) ou (au) + (b) qui peuvent être mis en oeuvre, représentent là encore au moins 60 % en mole. Les diacides polymères (d) visés dans le cadre de la présente invention sont principalement des dimères d'acides gras. Ces acides dimères sont obtenus généralement par polymérisation de composés comprenant 80 à.100 % en poids d'acide(s) gras monomnère(s) ayant de 16 à atomes de carbone et 20 à 0 % en poids d'acide(s) gras monomère(s) ayant de 8 à 15 atomes de carbone et/ou de 21 à 24 atomes de carbone. Par acides gras monomères, on entend désigner des monoacides aliphatiques saturés ou insaturés, linéaires ou ramifiés. Parmi les acides gras monomères saturés linéaires ou ramifiés, on peut citer: les acides caprylique, pélargonique, caprique, laurique, myristique, palmitique et isopalmitique, stéarique, aracnidique, behénique et lignocérique. Parmi les acides gras monomères à insaturation(s) éthylènique(s) linéaires ou ramifiés on peut citer: les acides 3-octénoique, ll- dodécénoïque, oléique, lauroléique, myristoléique, palmitoléique, gadoléique, cétoléique, linoléique, linolénique, eicosatétraeno que et chaulmoogrique. Certains acides à insaturation acétylénique peuvent aussi conduire à des acides polymères, mais ils n'existent pas de façon intéressante à l'état naturel et de ce fait leur intérêt économique est très faible. Les acides gras polymères obtenus par polymé-risation à la chaleur, en présence éventuellement de catalyseurs comme des peroxydes ou des acides de Lewis, peuvent être fractionnés par exemple par des techniques classiques de distillation sous vide ou d'extraction par des solvants. On peut aussi les hydrogéner pour réduire leur taux d'insaturation et ainsi réduire leur coloration. Les acides dimères utilisés de préférence dans la présente invention sont des acides gras polymères fractionnés dans lesquels la fraction en acide difonctionnel est supérieure à 94 % en poids, la fraction en acide monofonctionnel est inférieure à 1 % en poids et plus préférentiellement encore égale ou inférieure à 0,5 % en poids, la fraction en acide de fonctionnalité supérieure à 2 est inférieure à 5 % en poids et plus préférentiellement encore égale ou inférieure à 3 % en poids. Les acides dimères utilisés plus préférentiellement encore sont les espèces obtenues par fractionnement (conduisant aux fractions indiquées ci-avant) d'acides gras polymères ayant subi en plus une hydrogénation. Les diacides polymères (d) entrant dans le cadre de la présente invention peuvent être encore des diacides obtenus par réaction d'au moins un acide monocarboxylique insaturé, linéaire ou ramifié, ayant de 3 à 8 atomes de carbone avec au moins un acide gras monomère insaturé, linéaire ou ramifié, le diacide issu de la réaction ayant plus de 18 atomes de carbone. A titre d'exemple, on citera le diacide ayant 21 atomes de carbone obtenu par réaction de l'acide acrylique avec l'acide oléique. S'agissant des dérivés aminés (d') de diacides polymères, ils peuvent être préparés de manière connue en soi, par exemple par réaction des groupes acides du diacide polymère avec de l'ammoniac pour former un nitrile qui est ensuite réduit en amine di-primaire. Les autres réactifs mis en oeuvre dans la présente invention consistent dans des polyoxyalkylènediamines (e) ou des acides polyoxyalkylènedicarboxyliques (e'). Plus précisément ces composés comprennent: - les composés représentés par la formule générale: X- R1 (CR2)n OR3 -(I) dans laquelle: les symboles X représentent un groupe NH2 ou un groupe COOH, les symboles R1, R2 et R3, identiques ou différents, représentent des radicaux aliphatiques saturés divalents, linéaires ou ramifiés comportant de 1 à 10 atomes de carbone, le symbole n est un nombre déterminé de manière à procurer des composés à ponts éthers ayant les spécifications en matière de masse moléculaire indiquées ci-avant dans les points (i) et (ii) concernant ces composés - ainsi que les composés obtenus par réaction d'une polyoxyalkylènediamine de formule (I) avec un défaut d'un diacide polymère (d) ou d'un acide polyoxyalkylènedicarboxylique de formule (I), ainsi encore que les composés obtenus par réaction d'un acide polyoxyalkylènedicarboxylique de formule (I) avec un défaut de dérivé aminé (d') d'un diacide polymère ou d'une polyoxyalkylènediamine de formule (I), lesdits composés'de réaction obtenus ayant les spécifications en matière de masse moléculaire indiquées ci-avant dans les points (i) et (ii). A titre d'illustration de polyoxyalkylènediamines (e) qui conviennent, on citera par exemple: il des polyoxypropylènediamines de formule (I) dans laquelle X = NH2 et CH3 R -- =R =--H --2, 1 2 3 2' 05. des polyoxyéthylènediamines de formule (I) dans laquelle X = NH2, CH3 R1 = R3 = - CH - CH2 -et R2 CH2 - CH2 10. ou des polyoxytétraméthylènediamines de formule (I) dans laquelle CH3 X = NH 1 R = - CH - CH - et R2 = - CH2 - CH2 - CH2 - CH2 -. A titre d'illustration d'acides polyoxyalkylènedicarboxyliques (e') qui conviennent, on citera par exemple les composés de formule (I) avec X COOH dans laquelle Les symboles R1, R2 et R3 ont les significations particulières données ci-avant. Pour ce qui est de l'oxyacide minéral ou organique fort (alpha) qui est engagé comme catalyseur (f) on, fait appel, comme il est indiqué ci-avant, à un mono- ou un polyacide oxygéné dont l'une au mtoins des fonctions acides possède une constante d'ionisation pka dans l'eau à C égale ou inférieure à 4. Conmme acides forts qui conviennent on peut citer par exemple: - parmi les oxyacides minéraux: les acides sulfureux, sulfurique, hypophosphoreux, phosphoreux, orthophosphorique ou pyrophosphorique; - parmi les oxyacides organiques: les acides organosulfoniques de formule R4 - SO3H (II) dans laquelle R4 représente: un radical alkyle linéaire ou ramifié ayant de 1 à 6 atomes de carbone; un radical phényle éventuellement substitué par 1 à 3 radicaux alkyles ayant de 1 à 3 atomes de carbone; un radical phénylalkyle comportant de 1 à 3 atomes de carbone dans le reste alkyle et dont le noyau benzénique peut éventuellement être substitué par 1 à 3 radicaux alkyles ayant de 1 à 3 atomes de carbone; ou un radical naphtyle éventuellement substitué par i à 4 radicaux alkyles ayant de 1 à 3 atomes de carbone; les acides organophosphoniques de formule R5 - P(O) (OH)2 (III) dans laquelle R5 représente un radical alkyle, un radical phényle ou un radical phénylalkyle, chacun de ces radicaux ayant la définition donnée ci-avant pour R4; les acides organophosphiniques de formule R6R7 P(O)(OH) (IV) dans laquelle R6 et R7, identiques ou différents, représentent chacun: un radical alkyle linéaire ayant de 1 à 3 atomes de carbone; un radical phényle ou un radical phénylalkyle, chacun de ces deux derniers radicaux ayant la définition donnée ci-avant pour R4; les acides organophosphoneux de formule R8H - P(O)(OH) (V) dans laquelle R8 représente: un radical alkyle linéaire ou ramifié ayant de 1 à 4 atomes de carbone (la ramification étant exclue pour un radical alkyle à 4 atomes de carbone); un radical phényle ou un radical phénylalkyle, chacun de ces deux derniers radicaux ayant la définition donnée ci-avant pour R4. On préfère utiliser co mne acide fort (alpha), les acides dérivés du phosphore et plus particulièrement les acides hypophosphoreux, phosphoreux, orthophosphorique, pyrophosphorique, méthylphosphonique, phénylphosphonique, benzylphosphonique, diméthylphosphinique, diphénylphosphinique, méthylphénylphosphinique, dibenzylphosphinique, méthylphosphoneux, phénylphosphoneux ou benzylphosphoneux. Pour ce qui est du sel d'acide (béta), on fait appel généralement à des sels de métaux alcalins ou de métaux alcalino-terreux dérivés des oxyacides minéraux ou organiques (alpha). On préfère utiliser comme sel (bêta), ceux qui sont totalement solubles dans le mélange réactionnel. Parmi ces sels (bêta) préférés, conviennent bien les sels de sodium et de potassium issus des types particuliers d'oxyacides minéraux ou organiques (alpha) qui conviennent cités ci-avant. Les sels (béta) qui conviennent tout particulièrement bien sont les sels de sodium et de potassium issus des acides préférés dérivés du phosphore cités nommément ci-avant. Les proportions d'acide fort (alpha) ou de sel (béta), exprimées en pourcentage en poids par rapport au copolyétheramide final, sont comprises généralement entre 0,01 et 1% et de préférence entre 0,01 et 0,5 %. Les copolyétheramides conformes à la présente invention qui sont préférés comprennent: - les copolymêres obtenus en deux étapes dérivant d'un prépolymère préparé à partir des réactifs (a) + éventuellement (b) + (c) + (d) ou (d') ou (e'), - et les copolymères obtenus en une seule étape à partir des réactifs (a') ou (a") + éventuellement (D) + (c') ou (c") + (d) ou (d') + (e) ou (e'). Parmi les copolyétheramides appartenant à ce groupe préféré, ceux qui sont spécialement préférés sont les copolymères préparés en deux étapes ou en une seule étape à partir des réactifs (a) ou (a') ou (am) + (c) ou (c') ou (c") + (d) ou (d') + (e) ou (e'), les réactifs (d) ou (d') et (e) ou (e') ayant les spécifications suivantes: - (d) représente un acider dimere obtenu par fractionnement d'une composition hydrogénée issue de la polymérisation catalytique d'acide(s) gras monomère(s) ayant 18 atones de carbone; dans ce contexte, en raison de leur facilité d'approvisionnement et de leur polymérisation relativement aisée, les acides oléique, linoléique et linolénique, pris seuls ou deux à deux ou sous forme de mélange ternaire, sont les produits de départ tout particulièrement visés pour la préparation de l'acide dimère; - (d') représente une diamine dimère obtenue à partir de l'acide dimère particulier visé dans le paragraphe précédent; - (e) ou (e') représentent: (i') - soit une polyoxyéthylènediamine, une polyoxypropylènediamine, une polyoxytétraméthylènediamine ou un acide polyoxyéthylènedicarboxylique, un acide polyoxypropylènedicarboxylique, un acide polyoxytétraméthylènedicarboxylique tel que défini ci-avant à la page 11, chacun de ces composés ayant d'une part une masse moléculaire moyenne en nombre allant de 400 à 1 000 et d'autre part au plus 10 % en poids de chaînes possédant une masse moléculaire supérieure à 1 000, (ii') - soit un mélange d'une des polyoxyalkylènediamines ou d'un des acides polyoxyalkylènedicarboxyliques tels que définis sous (i') avec au 25796 01 plus 10 % en poids par rapport au mélange, respectivement, d'une même polyoxyalkylènediamine ou d'un même acide polyoxyalkylènedicarboxylique mais ayant une masse moléculaire moyenne en nombre supérieure à 1 200 et au plus égale à 10 000. Parmi les copolyétheramides appartenant à ce groupe spécialement préféré, ceux qui conviennent tout particulièrement sont les copolymères préparés à partir des combinaisons de réactifs (a) ou (a') ou (a") + (c) ou (c') ou (c") suivantes: - (a) + (c): acide adipique + hexaméthylènediamine, - (a')+ (c'): acide azélaïque ou acide dodécanedioïque + nexaméthylènediamine, (al) + (c"): acide adipique + dodécaméthylènediamine, ces divers composés étant pris à l'état libre ou sous forme de leur sel. S'agissant de la manière d'obtenir les copolyétheramides selon la présente invention et plus précisément s'agissant du mode opératoire en deux étapes, on fera noter que la préparation du prépolymère s'effectue généralement en chauffant l'ensemble des réactifs à une température choisie dans l'intervalle allant de 220 à 300 0C, en opérant sous la pression atmosphérique ou sous une pression supérieure pendant une durée variable allant par exemple de 10 minutes à 4 heures et en éliminant par distillation régulière l'eau présente dans le mélange réactionnel de façon à assurer un taux d'amidification au moins égal à % du taux d'amidification maximal accessible à partir des réactifs engagés. Dans le cas des copolyétheramides préférés visés ci-avant la page 13, les prépolymères sont préparés avantageusement en partant du mélange de sel(s) dérivé(s) des réactifs (a) + éventuellement (b) + (c) avec le réactif (d) ou (d') ou (e'); la stoechiométrie du (ou des) sel(s) peut être contr8ôlée et ajustée par mesure du pH de solutions échantillons obtenues par dissolution du (ou des) sel(s) dans un solvant approprié. Avant de passer à l'étape suivante, il peut être avantageux d'établir une pression réduite de manière à atteindre progressivement une valeur inférieure à 50. 102 Pa et de maintenir le mélange réactionnel à la température de prépolymérisation sous cette pression réduite pendant une durée allant par exemple de 5 minutes à 1 heure, la pression atmosphérique étant ensuite ré-installée. Les copolyétheramides conformes à la présente invention sont obtenus en coulant ensuite progressivement dans le prépolymère, auquel on ajoute le catalyseur (f) et maintenu à la température de prépolymérisation choisie pour conduire la première étape ou porté à une température supérieure qui n'excédera pas cependant 300 C, la totalité du réactif adéquat [c'est-àdire (e) ou (e') ou (d') dans le cas des copolyamides préférés visés ciavant à la page 13] nécessaire pour atteindre la stoechiométrie. Cette opération est conduite sous la pression atmosphérique. Selon une autre modalité opératoire, on peut couler progressivement dans le prépolymère une quantité du réactif adéquat qui est en défaut d'environ 5 à 30 % en poids par rapport à la quantité théoriquement nécessaire pour réaliser la stoechiométrie. Après la coulée, totale ou partielle, on peut continuer l'agitation du mélange réactionnel à la température précitée et sous la pression atmosphérique pendant une durée variable allant par exemple de 10 minutes à 1 heure. La réaction est ensuite achevée en établissant une pression réduite de manière à atteindre progressivement une.valeur inférieure à 200.102 Pa et en terminant le cas échéant l'ajout du réactif adéquat en défaut pour atteindre la stoechiométrie, la température étant maintenue à la valeur précitée et la durée de cette dernière phase pouvant varier par exemple de 10 minutes à 2 heures. S'agissant du mode opératoire en une seule étape, on fera noter que la préparation des copolyétheramides conformes à la présente invention s'effectue généralement en chauffant directement l'ensemble des réactifs (a') ou (a") + éventuellement (b) + (c') ou (c") + (d) ou (d') + (e) ou (e') en présence du catalyseur (f) à une température allant de 220 C à 300 C, en opérant sous la pression atmosphérique ou sous une pression supérieure pendant une durée allant par exemple de 10 minutes à 3 heures et en éliminant par distillation régulière l'eau présente dans le mélange réactionnel. La polycondensation est ensuite achevée en établissant une pression réduite de manière à atteindre progressivement une valeur inférieure à 200.10 Pa, la température étant maintenue à une valeur égale ou voisine de la température précitée, la durée de cette phase sous pression réduite pouvant varier par exemple de 10 minutes à 2 heures. Les copolyétheramides selon la présente invention peuvent bien entendu être modifiés par l'ajout, par exemple dans leur milieu de préparation, d'un ou plusieurs additifs tels que notamment: des stabilisants et des inhibiteurs de dégradation par oxydation, par l'ultraviolet, par la lumière ou par la chaleur; des lubrifiants; des matières colorantes; des agents de nucléation; des agents anti-mousse; des additifs minéraux ou des charges de renforcement. Dans les copolyétheramides selon la présente invention, la cristallinité et par conséquent la cohésion et la faculté d'obtenir des points de fusion élevés et une bonne conservation des propriétés mécaniques en fonction de la température sont apportées par les blocs amides; par blocs amides on entend désigner essentiellement l'ensemble des segments qui dérivent de la condensation des molécules de diacide(s) court(s), (a) ou (a') ou (a") + éventuellement (b), sur les molécules de diamine(s) courte(s) (c) ou (c') ou (c"). La possibilité d'obtenir une Tg aussi basse que possible et par conséquent la faculté d'avoir une souplesse et une élasticité importantes sont apportées par les blocs éthers; par blocs éthers on entend désigner essentiellement l'ensemble des segments qui dérivent de la condensation soit des molécules de diacide(s) polymère(s) (d) sur les molécules de polyoxyalkylènediamine(s) (e), soit des molécules d'amine(s) dérivée(s) de diacide(s) polymère(s) (d') sur les molécules d'acide(s) polyoxyalkylènedicarboxylique(s) (e'). En modifiant les proportions respectives des blocs amides et des blocs éthers dans le copolyétheramide final, on peut faire varier dans de larges limites la souplesse et l'élasticité du polymère obtenu. Un bon compromis en matière de cristallinité, de souplesse et d'élasticité peut être trouvé pour des proportions pondérales de blocs amides dans le polymère final comprises entre 15 et 85 % et de préférence entre 40 et 60 % et pour des proportions pondérales de blocs éthers comprises entre 85 et 15 % et de préférence entre 60 et 40 %. Les quantités de réactifs mis en oeuvre sont bien entendu déterminées de manière à obtenir un copolyétheramide présentant de pareilles proportions pondérales de blocs amides et de blocs éthers; pour le calcul de ces proportions pondérales, on considère que les blocs amides et les blocs éthers dérivent des diacides et des diamines par-perte d'une mole d'eau par groupe COOH réagissant avec un groupe NH2. On a trouvé, et cela de manière totalement inattendue, que pour avoir à la fois des copolymères homogènes et le bon compromis dont on vient de parler, il est obligatoire: - dans le cas o l'on emploie au départ des diacides courts (a) ayant de 2 à 7 atomes de carbone et des diamines courtes (c) ayant de 2 à 7 atomes de carbone, de conduire la polycondensation des réactifs en deux étapes [prépolymérisation et réaction du prépolymère sur le réactif adéquat (e) ou (e') ou (d') ou (c) ou (a)], - et quelle que soit la nature des diacides courts (a) ou (a') ou (a') et des diamines courtes (c) ou (c') ou (c") mis en oeuvre, de faire appel à un réactif à ponts éthers (e) ou (e') particulier ayant les spécifications spéciales en matière de masse moléculaire indiquées ciavant. En définitive, les copolyétheramides obtenus présentent une bonne résistance thermo-mécanique due à leurs points de fusion élevés allant de 150 C à environ 280 C. Ils posseèdent une Tg, mesurée à EHO, qui peut atteindre des valeurs inférieures à -50 C, ce qui leur confère une souplesse et une élasticité (pouvant être réglées en jouant sur les proportions de blocs éthers) qui peuvent être maintenues à des températures aussi basses que celles comprises entre -20 C et -40 C. Leur viscosité élevée à l'état fondu, mesurée dans les conditions définies ci-après, qui peut être ajustée aisément entre 100 poises et plus de 5 000 poises, leur confère aussi une excellente aptitude au moulage par injection et par extrusion. Etant parfaitement homogènes, ils présentent de plus des propriétés de transparence améliorée. Diverses applications faisant appel aux qualités spécifiques de ces copolyétheramides peuvent être envisagées dans des domaines aussi variés que les industries mécaniques, le bâtiment, l'industrie automobile, l'électroménager. Les exemples qui suivent illustrent de manière non limitative comment la présente invention peut être mise en pratique. Dans ces exemples un certain nombre de contr81es sont effectués. De même, diverses propriétés sont mesurées. On indique ci-après les modes opératoires et/ou les normes selon lesquelles ces contrôles et mesures sont effectués. - Analyse microcalorimétrique: On caractérise les polymères par les caractéristiques de fusion telles que les endothermes de fusion Ef et les exothermes de cristallisation Ec. Ces déterminations sont effectuées sur un échantillon soumis à des variations de température tant en montée qu'en descente de 10 OC/min. On détermine ainsi une courbe par microcalorimétrie différentielle sur laquelle on peut repérer les points de fusion (Tf) et de cristallisation au refroidissement (Tc). La différence entre Tf et Tc constitue la surfusion A caractérisant la nucléation. - Transition vitreuse: La température de transition vitreuse (Tg) correspond à la chute brutale du module de cisaillement en fonction de la température. Elle peut être déterminée sur le graphique représentant les variations du module de torsion en fonction de la température, variations mesurées par analyse thermnmécanique au pendule de torsion automatique. - Module de cisaillement en -torsion: Il est déterminé à deux températures: à -20 C et à +20 C au pendule automatique de torsion sous une fréquence de l'ordre de 1 Hertz selon la norme ISO R 537. Les éprouvettes sont conditionnées à EHO, c'est-à-dire qu'elles sont placées en dessicateur sur silicagel et séchées 24 heures à température ambiante sous 0,66 - 1,33.10 Pa avant de réaliser les mesures. Les résultats sont exprimés en MPa. - Viscosité à l'état fondu: Elle est mesurée à 260 C sous un gradient de cisaillement de s- à l'aide d'un rhéomètre DAVENPCRT. Les résultats sont exprimés en poises. Pour les copolyétheramides ayant un point de fusion supérieur à 255 C, elle est mesurée à une température supérieure de 10 oC au point de fusion. - Détermination des groupements terminaux sur copolyamide: La méthode décrite ci-après permet de doser les deux types de groupements terminaux sur une seule prise d'essai et avec un seul titrage acidimétrique. Le copolyamide est mis en solution à température ambiante sous agitation dans un mélange trifluoroéthanol/chloroforme. Après dissolution on ajoute une solution hydroalcoolique d'hydroxyde de tétrabutylammonium 0,05 N et l'on réalise un titrage potentiométrique par une solution titrée d'acide chlorhydrique 0,05 N sous balayage d'azote. L'exploitation de la courbe potentiométrique présentant deux sauts de potentiel permet la détermination des deux types de groupements terminaux. Le résultat est donné en milliéquivalents gramme par kilogramme de polymère (meq/kg). Dans les exemples qui suivent, s'agissant de l'acide dimère mis en oeuvre, on fait appel à un composé mis dans le commerce par la Société UNICHEMA CHEMIE sous la marque déposée PRIPOL 1 010 dans lequel la fraction en acide difonctionnel est supérieure à 95 % en poids. Cette fraction en acide difonctionnel consiste en un mélange d'isomères ayant 36 atomes de carbone dont l'espèce prépondérante est un composé saturé de formule: HOOC (CH2)8 (CH2)8 COOH ?_(CH2)6CH3 (CH2)4CH3 La fraction en acide monofonctionnel (dont le taux pondérai sera précisé ultérieurement) est constituée essentiellement par de l'acide oléique; quant à la fraction en acide de fonctionnalité supérieure à 2 (dont le taux pondéral sera précisé également ultérieurement), elle est constituée essentiellement par un mélange de trimères isomères ayant 54 atomes de carbone; la masse moléculaire moyenne en nombre de cet acide dimère est de l'ordre de 571. S'agissant de la diamine dimère mise en oeuvre, on fait appel à un composé mis dans le commerce par la Société GENERAL MILLS sous la marque déposée VERSAMINE 52. Ce composé a sensiblement la même structure que celle du PRIPOL 1 010 dans lequel les groupes COOH sont remplacés par des groupes CH2NH2; la masse moléculaire moyenne en nombre de cette diamine dimère est de l'ordre de 541 g. A propos de la méthode de détermination pour les réactifs (e) ou (e') de la fraction pondérale de chaînes possédant une masse moléculaire supérieure aux valeurs données ci-avant, on indiquera que cette détermination est établie de manière connue en soi à partir de la courbe intégrale présentée par la formule: i=i 7 ni Mi = f(Mi) i=l dans laquelle ni est le nombre de molécules de masse moléculaire Mi, et tracée par analyse chromatographique par perméation de gel, l'étalonnage en masses moléculaires étant réalisé en prenant pour masse moléculaire moyenne en nombre la valeur trouvée par dosage des groupements terminaux des réactifs (e) ou (e'). EXEMPLE 1: Copolyétheramide hexaméthylènediamine - acide adipique/acide dimère polyoxypropylènediamine ayant une masse moléculaire moyenne en nombre de 455 et n'ayant pas de chaînes possédant une masse moléculaire supérieure à 1 000, de composition pondérale voisine de 50/50 (blocs amides/blocs éthers). on opère dans un réacteur en verre muni: - d'un système de chauffage par un bain métallique (alliage de LIPOWITZ), - d'un agitateur, - d'un système permettant la mise sous atmosphère d'azote et de travailler sous une pression inférieure à la pression atmosphérique, - d'un circuit permettant de condenser et de recueillir les produits volatils. 1. - Première étape: Dans le réacteur, on introduit à température ambiante (23 C) les charges suivantes: - sel à l'état sec d'acide adipique et d'hexaméthylènediamine: 34,77 g (0,1 326 mole), - dimère d'acide gras PRIPOL 1 010 ayant un taux de monomère de 0,03 % en poids et un taux de trimére de 3 % en poids: 17,3 g (0,0 303 mole). On purge le réacteur avec un courant d'azote puis en demeurant sous atmosphère d'azote on met en route l'agitation et on élève progressivement en 45 minutes la température du mélange réactionnel jusqu'à 270 C. On distille à la pression atmosphérique de l'eau pendant minutes. On établit alors progressivement en 10 minutes une pression de 6, 65.102 Pa et on maintient le mélange réactionnel à 270 C sous cette pression réduite pendant 10 autres minutes et on revient ensuite à la pression atmosphérique. On obtient alors une masse réactionnelle parfaitement transparente. 2. - Seconde étape: Dans le mélange réactionnel agité et maintenu à 270 C, on introduit les autres charges suivantes: - antioxydant commercialisé sous la marque déposée IRGANOX 1 010 par la Société CIBA GEIGY: 0,3 g, acide hypophosphoreux en solution aqueuse à 50 % en poids: 0,06 g (0,05 % en poids par rapport au copolyétheramide final), - puis on ajoute, par coulée régulière en 30 minutes, 13,8 g (0,0 303 mole) d'une polyoxypropylènediamine ayant une masse moléculaire moyenne en nombre de 455 et n'ayant pas de chaînes possédant une masse moléculaire supérieure à 1 000, commercialisée par la Société BASF sous la dénomination ETHERDIAMINE MG 420. En fin de coulée, on établit de nouveau une pression réduite de 106,4.102 Pa et on continue à agiter le mélange réactionnel parfaitement transparent à 270 C pendant 15 minutes. Après refroidissement, on obtient un polymère souple, parfaitement transparent et homogène. L'examen de ce produit en microscopie électronique à balayage confirme la présence d'une seule phase. Le polymère obtenu présente les caractéristiques suivantes: - point de fusion (Tf): 231 C, - point de cristallisation au refroidissement (Tc): 189 C, - température de transition vitreuse (Tg) à EHO: -17 C, viscosité à l'état fondu à 260 C: 1 000 poises, - taux de groupements terminaux: NH2: 30 meq/kg COOH: 67 meq/kg - module de cisaillement en torsion: 35.-20 C : 700 MPa +20 C: 140 MPa A titre d'un premier essai comparatif (essai A), on a reproduit l'exemple 1 avec les mêmes réactifs et catalyseur, mais en opérant cette fois la polycondensation en une seule étape. A titre d'un second essai comparatif (essai B), on a reproduit l'exemple 1, mais en opérant cette fois avec une polyoxypropylènediamine ayant une masse moléculaire moyenne en nombre non conforme de 2 065. A titre d'un troisième essai comparatif (essai C), on a reproduit l'exemple 1, mais en opérant cette fois avec une polyoxyéthylènediamine ayant une masse moléculaire moyenne en nombre non conforme de 2 355. A titre d'un quatrième essai comparatif (essai D), on a reproduit l'exemple 1, mais en opérant cette fois avec une polyoxypropylènediamine ayant une masse moléculaire moyenne en nombre non conforme de 1 445. Dans ces divers essais, les quantités des réactifs et catalyseur mis en oeuvre sont un peu différentes de celles correspondant à l'exemple 1, mais elles sont dans tous les cas déterminées de manière à obtenir un copolyétheramide de composition pondérale blocs amides/blocs éthers voisine de 50/50. ESSAI A: Dans l'appareil décrit à l'exemple 1, on introduit à température ambiante les charges suivantes: - sel à l'état sec d'acide adipique et d'hexaméthylènediamine: 27,81 g (0,106 mole), - dimère d'acide gras PRIPOL 1 010: 13,84 g (0,0 242 mole), - antioxydant IRGANOX 1 010: 0,240 g, acide hypophosphoreux en solution aqueuse à 50 % en poids: 0,04 g (0, 05 % en poids par rapport au polymère final), - polyoxypropylènediamine ETHERDIAMINE MG 420: 11,04 g (0,0 242 mole). On purge le réacteur avec un courant d'azote, puis en demeurant sous atmosphère d'azote on met en route l'agitation et on élève la température du mélange réactionnel jusqu'à 270 C. On obtient une masse opaque hétérogène qui demeure ainsi après un chauffage à 270 C pendant 1 heure 15 minutes. On établit ensuite progressivement en 20 minutes une pression de 26,6.102 Pa et on maintient le mélange réactionnel à 270 C sous cette pression réduite pendant 20 autres minutes et on revient à la pression atmosphérique. Le mélange réactionnel demeure opaque et hétérogène. Apres refroidissement, le polymère obtenu est opaque, d'aspect cireux et n'a aucune propriété mécanique. L'examen par microscopie électronique confirme l'existence d'une importante hétérogénéité de structure. ESSAI B: 1. - Première étape: Dans l'appareil décrit à l'exemple 1, on introduit à température ambiante les charges suivantes: - sel à l'état sec d'acide adipique et d'hexaméthylènediamine: 30 g (0,1 144 mole), - dimère d'acide gras PRIPOL 1 010: 5,68 g (0,00 995 mole). On purge le réacteur avec un courant d'azote, puis en demeurant sous atmosphère d'azote on met en route l'agitation et on élève progressivement en 45 minutes la température du mélange réactionnel jusqu'à 270 C. Après 80 minutes d'agitation à 270 C, on établit progressivement en 10 minutes une pression de 6,65.102 Pa et on maintient le mélange réactionnel à 270 C sous cette pression réduite pendant 10 autres minutes et on revient ensuite à la pression atmosphérique. 2. - Seconde étape: Dans le mélange réactionnel agité et maintenu à 270 C, on introduit les autres charges suivantes: - antioxydant IRGANOX 1 010: 0,26 g, - acide hypophosphoreux en solution aqueuse à 50 % en poids: 0,052 g (0,05 % en poids par rapport au polymère final), - puis on ajoute, par coulée régulière en 30 minutes, 20,56 g (0,00 995 mole) d'une polyoxypropylènediamine ayant une masse moléculaire moyenne en nombre de 2 065 commercialisée par la Société BASF sous la dénomination ETHERDIAMINE 2 000. En fin de coulée, la masse obtenue est hétérogène et très visqueuse. On établit une pression réduite de 39,9.10 Pa et on continue à agiter le mélange réactionnel à 270 C sous cette pression réduite pendant 15 minutes. Après refroidissement, on obtient un polymère opaque, d'aspect cireux et n'ayant aucune propriété mécanique. ESSAI C: On opère, selon un procédé en deux étapes, exactement comme il est indiqué dans l'essai B précédent, mais en partant des charges suivantes: 1. Première étape: - sel à l'état sec d'acide adipique et d'hexaméthylènediamine: 30 g (0,1 144 mole), - dimère d'acide gras PRIPOL 1 010: 5,11 g (0,00 895 mole). 2. - Seconde étape: - antioxydant IRGANOX 1 010: 0,26 g, - acide hypophosphoreux en solution aqueuse à 50 %: 0,052 g, polyoxyéthylènediamine ayant une masse moléculaire moyenne en nombre de 2 355 coummercialisée par la Société TEXACO sous la marque déposée JEFFAMINE ED 2 001: 21,09 g (0,00 895 mole). En fin de coulée de la polyoxyéthylènediamine, le mélange réactionnel est totalement hétérogène et très visqueux. Après retour à la température ambiante, on obtient un polymère opaque, d'aspect cireux et n'ayant pas de bonnes propriétés mécaniques. ESSAI D: On opère, selon un procédé en deux étapes, comme il est indiqué dans l'essai B précédent, mais en partant des charges suivantes et en effectuant quelques variantes opératoires: 1. - Première étape: - sel à l'état sec d'acide adipique et d'hexaméthylènediamine: 23,18 g (0,0 884 mole), - dimère d'acide gras PRIPOL 1 010: 5,74 g (0,01 005 mole). La temperature de réaction est de 275 C et la durée d'agitation du mélange réactionnel à pression atmosphérique sous cette température est de 40 minutes. 2. - Seconde étape: - antioxydant IRGANOX 1 010: 0,2 g, - acide hypophosphoreux en solution aqueuse à 50 %: 0,04 g, polyoxypropylènediamine ayant une masse moléculaire moyenne en nombre de 1 445: 14,52 g (0,01 005 mole). En fin de coulée le mélange réactionnel obtenu est totalement hétérogène et très visqueux et on le maintient encore pendant 45 minutes sous agitation à 275 C avant d'établir la pression réduite. Celle-ci est limitée à 133.102 Pa et le mélange réactionnel est agité à 275 C sous cette pression réduite pendant 15 autres minutes. Après retour à la temperature ambiante, on obtient un polymère blanc opaque. Préparation de la polyoxypropylènediamine ayant une masse moléculaire moyenne en nombre de 1 445: Elle est préparée à partir de la polyoxypropylènediamine ETHERDIAMINE MG 420 qui est allongée par réaction avec un défaut d'acide dimère. Dans un réacteur identique à celui décrit à l'exemple 1, on introduit: 25 g (0,04 378 mole) de dimère d'acide gras PRIPOL 1 010 et 39,84 g (0,08 756 mole) de polyoxypropylènediamine ETHERDIAMINE MG 420. Après avoir purgé le réacteur avec un courant d'azote, on élève progressivement en 30 minutes la température du mélange jusqu'à 200 C. Après 30 minutes supplémentaires d'agitation à 200 C, on établit une pression de 39,9.102 Pa en 10 minutes et on maintient le mélange réactionnel à 200 C sous cette pression réduite pendant une heure. Le composé obtenu, parfaitement limpide est la diamine allongée souhaitée. EXEMPLE 2: Copolyétheramide hexaméthylènediamine - acide adipique/acide dimère polyoxypropylènediamine utilisée dans l'exemple 1, de composition pondérale voisine de 20/80 (blocs amides/blocs éthers). On opère exactement comme il est indiqué dans l'exemple 1 précédent, mais en partant des charges suivantes: 1. - Première étape: - sel à l'état sec d'acide adipique et d'hexaméthylènediamine: 10,43 g (0,0 398 mole), - dimère d'acide gras PRIPOL 1 010: 20,75 g (0,0 363 mole). 2. - Seconde étape: - antioxydant IRGANOX 1 010: 0,2 g, - acide hypophosphoreux en solution aqueuse à 50 %: 0,04 g (0,05 % en poids par rapport au copolyétheramide final), -polyoxypropylènediamine ETHERDIAMINE MG 420: 16,55 g (0,0 363 mole). En fin de polycondensation, on obtient un polymère très souple, parfaitement transparent et homogène. EXEMPLE 3: Copolyétheramide hexaméthylènediamine - acide adipique/acide dimère polyoxypropylènediamine utilisée dans l'exemple 1, de composition pondérale voisine de 80/20 (blocs amides/blocs éthers). On opère commne il est indiqué dans l'exemple 1 précédent, mais en partant des charges suivantes et en effectuant quelques variantes opératoires: 1. - Première étape: - sel à l'état sec d'acide adipique et d'hexaméthylènediamine: 41,73 g (0,1 591 mole), - dimère d'acide gras PRIPOL 1 010: 5,19 g (0,00 909 mole). Apres la montée en température jusqu'à 270 C, la durée de l'agitation à pression atmosphérique est augmentée de 30 minutes à 2 heures 30 minutes. 2. - Seconde étape: - antioxydant IRGANOX 1 010. 0,225 g, - acide hypophosphoreux en solution aqueuse à 50 %: 0,045 g (0,05 % en poids par rapport au copolyétheramide final), - polyoxypropylènediamine ETHERDIAMINE MG 420: 4,13 g (0,00 909 mole). En fin de polycondensation, on obtient un polymère assez rigide, parfaitement homogène. Il présente un point de fusion de 252 C et un point de cristallisation au refroidissement de 211 C. EXEMPLE 4: Copolyétheramide hexaméthylènediamine - acide adipique/acide dimère polyoxyéthylènediamine ayant une masse moléculaire moyenne en nombre de 884 et 8 % en poids de chaîne possédant une masse moléculaire supérieure à 1 000, de composition pondérale voisine de 50/50 (blocs amides/blocs éthers). On opère comme il est indiqué dans l'exemple 1 précédent, mais en partant des réactifs charges suivants et en effectuant quelques variantes opératoires: 1. - Première étape: - sel à l'état sec d'acide adipique et d'hexaméthylènediamine: 23,18 g (0,08 837 mole), - dimère d'acide gras PRIPOL 1 010: 8,047 g (0,01 409 mole). 2. - Seconde étape: - antioxydant IRGANOX 1 010: 0,2 g, - acide hypophosphoreux en solution aqueuse à 50 %: 0,04 g (0,05 % en poids par rapport au copolyétheramide final), - polyoxyéthylènediamine commercialisé par la Société TEXACO sous la marque déposée JEFFAMINE ED 900: 12,46 g (0,01 409 mole). En fin de coulée de la diamine à ponts éthers, on maintient le mélange réactionnel sous agitation pendant 15 minutes à 270 C avant d'établir la pression réduite. Celle-ci est limitée à 66,5.102 Pa et le mélange réactionnel est agité à 270 C sous cette pression réduite pendant 15 autres minutes. On obtient un polymère souple, parfaitement transparent et homogène. Il présente un point de fusion de 236 C et un point de cristallisation au refroidissement de 199 C. EXEMPLE 5: Copolyétheramide hexaméthylènediamine - acide adipique/acide dimère polyoxytétramèthylènediamine ayant une masse moléculaire moyenne en nombre de 432 et 5 % en poids de chaînes possédant une masse moléculaire supérieure à 1 000, de composition pondérale voisine de 50/50 (blocs amides/blocs éthers). On opère cormmne il est indiqué dans l'exemple 1 précédent, mais en partant des réactifs charges suivants et en effectuant quelques variantesopératoires: 1. - Première étape: - sel à l'état sec d'acide adipique et d'hexaméthylènediamine: 23,18 g (0,08 837 mole), - dimère d'acide gras PRIPOL 1 010: 10,44 g (0,01 828 mole). Après la montée en température jusqu'à 270 C, la durée de l'agitation à pression atmosphérique est augmentée de 30 minutes à 80 minutes. 2. Seconde étape: - antioxydant IRGANOX 1 010: 0,2 g, - acide hypopho&phoreux en solution aqueuse à 50 %: 0,04 g (0,05 % en poids par rapport au copolyétheramide final), - polyoxytétraméthylènediamine commercialisé par la Société BASF sous la dénomination BIS(3-AMINOPROPYL) POLYTE RAHYDROFURANNE 750 sur laquelle a été réalisé un fractionnement par distillation moléculaire de manière à isoler un composé ayant 5 % en poids de chaînes possédant une masse * moléculaire supérieure à 1 000: 7,90 g (0,01 828 mole). En fin de coulée de la diamine à ponts éthers, on établit une pression de 39,9.102 Pa et on continue à agiter le mélange réactionnel à 270 C sous cette pression réduite pendant 15 minutes. On obtient un polymère souple et homogène présentant un point de fusion de 228 C et un point de cristallisation au refroidissement de 201 C. A titre d'essai comparatif (essai E), on a reproduit l'exemple , mais en opérant cette fois avec la polyoxytétraméthylènediamine BIS(3-AMINOPROPYL) -POLYTETRAHYDROFURANNE 750 de BASF sans lui faire subir un fractionnement; cette polyoxytétraméthylènediafine brute possède une masse moléculaire moyenne en nombre de 825, mais sa teneur en chaînes possédant une masse moléculaire supérieure à 1 000 est de 30 % en poids. ESSAI E: On opère exactement comme il est indiqué dans l'exemple 5, mais en partant des charges suivantes: 1. - Première étape: - sel à l'état sec d'acide adipique et d'hexaméthylènediamine: 26,08 g (0,09 942 mole), - dimère d'acide gras PRIPOL 1 010: 9,46 g (0,01 656 mole). 2. - Seconde étape: - antioxydant IRGANOX 1 010: 0,2 g, - acide hypophosphoreux en solution aqueuse à 50 %: 0,04 g, polyoxytétraméthylènediamine BIS (3-AMINOPROPYL)-POLYTETRAHYDROFURANNE 750: 13,63 g (0,01 652 mole). On obtient un polymère souple. L'examen en microscopie électronique à balayage fait apparaître au niveau de la morphologie des hétérogénéités sous forme de particules dont les dimensions sont supérieures à 5 i m, certaines particules dépassant 10 p m. EXEMPLE 6: Copolyétheramide hexaméthylènediamine - acide adipique/acide dimère polyoxypropylènediamine de masse moléculaire moyenne en nombre 455 utilisée dans l'exemple 1/acide dimère - polyoxypropylènediamine de masse moléculaire moyenne en nombre 2 065 utilisée dans l'essai B, de composition pondérale voisine de 50/47/3 (blocs amides/blocs éthers du premier type/blocs éthers du second type). 1. - Première étape: Dans l'appareil décrit à l'exemple 1, on introduit à température ambiante les charges suivantes: - sel à l'état sec d'acide adipique et d'hexaméthylènediamine: 23,18 g (0,08 837 mole), - dimère d'acide gras PRIPOL 1 010: 11,1 g (0,01 944 mole). On purge le réacteur avec un courant d'azote, puis en demeurant sous atmosphère d'azote on met en route l'agitation et on élève progressivement en 45 minutes la température du mélange réactionnel jusqu'à 275 C. Après 40 minutes d'agitation à 275 C, on établit progressivement en 10 minutes une pression de 6,65.102 Pa et on maintient le mélange réactionnel à 275 C sous cette pression réduite pendant 10 autres minutes et on revient ensuite à la pression atmosphérique. 2. - Seconde étape: Dans le mélange réactionnel maintenu à 275 C, on introduit les autres charges suivantes: - antioxydant IRGANOX 1 010: 0,2 g, - acide hypophosphoreux en solution aqueuse à 50 %: 0,04 g (0,05 % en poids par rapport au copolyétheramide final), - puis on ajoute, par coulée régulière, un mélange constitué de 8,63 g (0,01 897 mole) de polyoxypropylènediamine ETHERDIAMINE MG 420 et de 0,959 g (0,000 464 mole) de polyoxypropylènediamine ETHERDIAMINE 2 000. En fin de coulée, on maintient le mélange réactionnel à 275 C pendant 10 minutes, puis on établit une pression réduite de 6,65.10 Pa et on continue à agiter à 275 C sous cette pression réduite pendant encore 15 minutes. La masse réactionnelle est parfaitement transparente. Après refroidissement, on obtient un polymère souple, translucide et parfaitement homogène. On ne trouve qu'une seule phase par examen en microscopie électronique à balayage. Le polymère obtenu présente les caractéristiques suivantes: - Tf: 229,5 C - Tc: 189 C - viscosité à l'état fondu à 260 C: 1 500 poises - taux de groupements terminaux: NH2: 25,25 meq/kg COOH: 16,64 meq/kg - module de cisaillement en torsion: -20 C: 700 MPa 30.+20 C : 160 MPa A titre d'essai comparatif (essai F), on a reproduit l'exemple 6 précédent, mais en utilisant cette fois une quantité de polyoxypropylènediamine ETHERDIAMINE 2 000 qui représente 30 % en poids par rapport au mélange des deux polyoxypropylènediamines (cette quantité est de 10 % en poids dans l'exemple 6). ESSAI F: On opère exactement comme il est indiqué dans l'exemple 6 mais en partant des charges suivantes: 1. - Première étape: - sel à l'état sec d'acide adipique et d'hexaméthylènediamine: 23,18 g (0,08 837 mole), - dimère d'acide gras PRIPOL 1 010: 10,108 g (0,0 177 mole). 2. - Seconde étape: - antioxydant IRGANOX i 010: 0,2 g, - acide hypophosphoreux en solution aqueuse à 50 %: 0,04 g, - polyoxypropylènediamine ETHERDIAMINE MG 420:-7,35 g (0,01 615 mole). - polyoxypropylènediamine ETHERDIAMINE 2 000: 3,17 g (0,001 535 mole). On obtient un polymère souple mais opaque avec deux phases révélées par microscopie électronique. EXEMPLE 7: Copolyétheramide acide adipique - hexaméthylènediamine/acide polyoxypropylènedicarboxylique ayant une masse moléculaire moyenne en nombre 528 et 3 % en poids de chaînes possèdant une masse moléculaire supérieure à 1 000 - diamine dimère, de compostion pondérale voisine de /30 (blocs amides/blocs éthers). 1. - Première étape: Dans l'appareil décrit à l'exemple 1, on introduit à température ambiante les charges suivantes: - sel à l'état sec d'acide adipique et d'hexaméthylènediamine: 34,78 g (0,1 326 mole), - acide polyoxypropylènedicarboxylique précité commercialisé par la Société BASF sous la dénomination PLURIOL E 600: 6,23 g (0,0 118 mole). On purge le réacteur avec un courant d'azote, puis en demeurant sous atmosphère d'azote on met en route l'agitation et on élève progressivement en 50 minutes la température du mélange réactionnel jusqu'à 270 C. Après 20 minutes d'agitation à 270 OC, on établit progressivement en 10 minutes une pression de 6,65.102 Pa et on maintient le mélange réactionnel à 270 C sous cette pression réduite pendant 10 autres minutes et on revient ensuite à la pression atmosphérique. La masse réactionnelle est parfaitement transparente. 2. - Seconde étape: Dans le mélange réactionnel maintenu à 270 C, on introduit les autres charges suivantes: - antioxydant II1ANOX 1 010: 0,2 g, - acide hypophosphoreux en solution aqueuse à 50 %: 0,04 g, - puis on ajoute, par coulée régulière, 6,4 g (0,0 118 mole) de diamine dimére comeercialisée par la Société GENERAL MILIS sous la marque déposée VERSAMINE 52. En fin de coulée, on maintient le mélange réactionnel à 270 C pendant 20 minutes, puis on établit une pression réduite de 6,65.10 Pa et on continue à agiter à 270 OC sous cette pression réduite pendant encore 10 minutes. Après refroidissement, on obtient un polymère parfaitement transparent et homogène ayant un point de fusion de 242,5 C et un point de cristallisation au refroidissement de 199 C. A titre d'essai comparatif (essai G), on a reproduit l'exemple 7 avec les mêmes charges, mais en opérant cette fois la polycondensation en une seule étape. ESSAI G: X purge le réacteur avec un courant d'azote puis en demeurant sous atmosphère d'azote on met en route l'agitation et on élève progressivement en 1 heure 15 minutes la température du mélange réactionnmel jusqu'à 270 C. Le mélange réactionnel est hétérogène. On maintient encore la température de 270 C pendant 1 heure et on établit en 10 minutes une pression de 13,3.102 Pa. Le mélange est encore agité à 270 C sous cette pression réduite pendant 15 minutes et on revient ensuite à la pression atmosphérique. Apres refroidissement, le polymère obtenu est opaque et hétérogène et il ne possède pas de propriétés mécaniques. EXEMPLE 8 Copolyétheramide acide adipique - dodécaméthylènediamine/acide dimèrepolyoxypropylènediamine de masse moléculaire moyenne en nombre 455 utilisée dans l'exemple 1, de compostion pondérale voisine de 50/50 (blocs amides/blocs éthers). Dans l'appareil décrit à l'exemple 1, on introduit à température ambiante l'ensemble des charges suivantes: - acide adipique: 9,41 g (0,0 644 mole), - dodécaméthylènediamine: 12,90 g (0,0 644 mole), - dimère d'acide gras PRIPOL 1 010: 11,53 g (0,02 019 mole), - antioxydant IRGANOX 1 010: 0,2 g, -acide hypophosphoreux en solution aqueuse à 50 %: 0,04 g, - polyoxypropylènediamine ETHERDIAMINE MG 420 - 9,19 g (0,02 019 mole). On purge le réacteur avec de l'azote, puis en demeurant sous atmosphère d'azote on met en route l'agitation et on élève la température à 245 OC en 1 heure 45 minutes. On maintient le mélange réactionnel dans ces conditions pendant 20 minutes, puis on établit ensuite progressivement une pression de 13,3.102 Pa et on maintient le mélange à 245 C sous cette pression réduite pendant 30 autres minutes et on revient à la pression atmosphérique. Après refroidissement, on obtient un polymère parfaitement homogène, très peu coloré ayant un point de fusion de 188 C et un point de cristillisation au refroidissement de 157 C. EXEMPLE 9: Copolyétheramide acide dodécanedio que - hexaméthylènediamine/acide dimère - polyoxypropylènediamine de masse moléculaire moyenne en nombre 455 utilisée dans l'exemple 1, de compostion pondérale voisine de 50/50 (blocs amides/blocs éthers). Dans l'appareil décrit à l'exemple 1, on introduit à température ambiante l'ensemble des charges suivantes: - acide dodécanedio que: 16,66 g (0,07 244 mole), - hexaméthylènediamine en solution aqueuse à 32,5 % en poids: 25,9 g (0,07 244 mole), - - dimère d'acide gras PRIPOL 1 010: 12,98 g (0,02 273 mole), - antioxydant IRGANOX 1 010: 0,2 g, - acide hypophosphoreux en solution aqueuse à 50 %: 0,04 g, - antimousse silicone commercialisé par la Société RHONE-POULENC SPECIALITES CHIMIQUES sous la marque déposée RHODORSIL Si 454 0,05 cm, - polyoxypropylènediamine ETHERDIAMINE MG 420: 10,34 g (0,02 273 mole). On purge le réacteur avec de l'azote, puis en demeurant sous atmosphère d'azote on met en route l'agitation et on élève la température à 260 C en 2 heures 15 minutes. On établit ensuite une pression de 1,33.102 Pa et on maintient le mélange réactionnel à 260 C sous cette pression réduite pendant 30 autres minutes et on revient à la pression atmosphérique. Après refroidissement, on obtient un polymère souple, translucide, homogène ne présentant qu'une seule phase par examen en microscopie électronique à balayage. A titre d'essai comparatif (essai H), on a reproduit l'exemple 9 en utilisant cette fois une polyoxypropylènediamine de masse moléculaire moyenne en nombre non conforme de 2 065 et en opérant toujours en une seule étape. ESSAI H: On opère exactement comme il est indiqué dans l'exemple 9 avec les charges suivantes: - acide dodécanedioique: 18,33 g (0,0 797 mole), hexaméthylènediamine en solution aqueuse à 32,5 % en poids: 28,78 g (0,0 797 mole), - dimère d'acide gras PRIPOL 1 010: 5,49 g (0,00 961 mole), antioxydant IRGANOX 1 010: 0,25 g, - acide hypophosphoreux en solution aqueuse à 50 % en poids: 0,04 g, - antimousse silicone: - polyoxyproprylènediamine HERDIAMINE 2 000: 19,85 g (0,00 961 mole). - Le mélange réactionnel est très hétérogène. Après refroidissement le polymère obtenu est opaque et d'aspect cireux et très hétérogène. REVENDICATIONS 1. - Copolyétheramides à structure bloc, préparés à partir de diacides carboxyliques à chaîne courte, de diamines à chaîne courte, de diacides polymères ou de leurs dérivés aminés et de polyoxyalkylènediamines ou d'acides polyoxyalkylènedicarboxyliques, présentant notamment un point de fusion ou de ramollissement au moins égal à 150 C, une température de transition vitreuse mesurée à EHO au plus égale à -5 C et une viscosité à l'état fondu au moins égale à 100 poises, lesdits copolyétheramides étant caractérisés en ce qu'ils sont homogènes et qu'ils sont susceptibles d'être obtenus conformément au mode opératoire défini par les points suivants: dans une première étape, on prépare un prépolymère par chauffage des réactifs consistant: - soit dans un mélange des espèces ci-après désignées: (a) - au moins un diacide carboxylique aliphatique saturé à chaîne courte, (b) - éventuellement, au moins un diacide carboxylique à chaîne courte de nature cycloaliphatique saturée ou aromatique, (c) - au moins une diamine primaire aliphatique saturée à chaîne courte, et (d) au moins un diacide polymère ou (d') au moins un dérivé aminé de diacide polymère ou (e') au moins un acide polyoxyalkylènedicarboxylique, les proportions des réactifs (a), éventuellement (b) et (c) étant choisies de manière à apporter des nombres de groupes NH2 et COOH équivalents, - soit dans le mélange d'au moins un sel dérivé des réactifs (a) + éventuellement (b) + (c) avec le réactif (d) ou (d') ou (e'); puis dans un seconde étape, on fait réagir le prépolymère maintenu à une température au moins égale à la température de prépolymérisation: - soit, dans le cas o le prépolymère est préparé à partir de diacide(s) polymère(s) (d), avec (e) au moins une polyoxyalkylènediamine, - soit, dans le cas o le prépolymère est préparé à partir de dérivé(s) aminé(s) de diacide(s) polymère(s) (d'), avec (e') au moins un acide polyoxyalkylènedicarboxylique, - soit, dans le cas o le prépolyenre est préparé à partir d'acide(s) polyoxyalkylènedicarboxylique(s) (e'), avec (d') au moins un dérivé aminé de diacide polymère, - cette réaction étant conduite, pendant une durée suffisante pour obtenir le copolymère de propriétés souhaitées, en présence d'un catalyseur (f) consistant soit en un couposé (alpha), soit en un composé (bêta), (alpha) désignant un oxyacide minéral ou un oxyacide organique autre qu'un acide carboxylique, dont l'une au moins des fonctions acides, quand il y en a plusieurs, possède une constante d'ionisation pka dans l'eau à 25 OC égale ou inférieure à 4, (bêta) désignant un sel alcalin ou alcalino-terreux de cet acide, - le réactif à ponts éthers (e) ou (e') consistant: (i) - soit dans une ou plusieurs polyoxyalkylènediamine(s) ou dans un ou plusieurs acide(s) polyoxyalkylènedicarboxylique(s) ayant chacun d'une part une masse moléculaire moyenne en nombre qui se situe dans l'intervalle allant de 300 à 1 200 et d'autre part au plus 20 % en poids de chaînes possèdant une masse moléculaire supérieure à 1 200, (ii) - soit dans un mélange d'une ou plusieurs polyoxyalkylènediamine(s) ou d'un ou plusieurs acide(s) polyoxyalkylènedicarboxylique(s) tels que définis sous (i) avec au plus 20 % en poids par rapport au mélange, respectivement, d'une ou plusieurs polyoxyalkylènediamine(s) ou d'un ou plusieurs acide(s) polyoxyalkylènedicarboxylique(s) ayant chacun une masse moléculaire moyenne en nombre supérieure à 1 200, - les proportions du réactif adéquat (e) ou (e') ou (d') étant choisies en relation avec les proportions des réactifs mis en oeuvre dans la première étape de manière à ce que les nombres de groupes NH2 et COOH présents dans le mélange réactionnel de la seconde étape soient équivalents. 2. - Copolyétheramides à structure bloc, préparés à partir de discides carboxyliques à chaîne courte, de diamines à chaîne courte, de diacides polymères ou de leurs dérivés aminés et de polyoxyalkylènediamines ou d'acides polyoxyalkylènedicarboxyliques, présentant notamment un point de fusion ou de ramollissement au moins égal à 150 0C, une temupérature de transition vitreuse mesurée à EHO au plus égale à -5 C et une viscosité à l'état fondu au moins égale à 100 poises, lesdits copolyétheramides étant caractérisés en ce qu'ils sont homogènes et qu'ils sont susceptibles d'être obtenus conformément au mode opératoire défini par les points suivants: 05. dans un première étape, on prépare un prépolymère par chauffage des réactifs consistant dans les mélanges suivants: - (mi) soit dans le mélange réactionnel de la seconde étape soient équivalents. - 3. - Copolyétheramides selon l'une des revendications 1 et 2, caractérisés en ce que le réactif (a) comprend au moins un diacide carboxylique aliphatique saturé ayant de 2 à 12 atomes de carbone, le réactif facultatif (b) comprend au moins un diacide carboxylique de nature cycloaliphatique saturée ou aromatique ayant au plus 16 atomes de carbone et le réactif (c) comprend au moins une diamine primaire aliphatique saturée ayant de 2 à 12 atomes de carbone. 4. - Copolyétheramides à structure bloc, préparés à partir de diacides carboxyliques à chaîne courte, de diamines à chaîne courte, de diacides polymères ou de leurs dérivés aminés et de polyoxyalkylènediamines ou d'acides polyoxyalkylènedicarDoxyliques, présentant notamment un point de fusion ou de ramollissement au moins égal à 150 C, une température de transition vitreuse mesurée à EHO au plus égale à -5 C et une viscosité à l'état fondu au moins égale à 100 poises, lesdits copolyétheramides étant caractérisés en ce qu'ils sont homogènes et qu'ils sont susceptibles d'être obtenus conformément au mode opératoire défini par les points suivants: on fait réagir directement par chauffage, pendant une durée suffisante pour obtenir le copolymère de propriétés souhaitées, le mélange comprenant: - soit: (a') au moins un diacide carboxylique aliphatique saturé ayant de 8 à 12 atomes de carbone, (b) éventuellement au moins un diacide carboxylique à chaîne courte de nature cycloaliphatique saturée ou aromatique, (c') au moins une diamine primaire aliphatique saturée ayant de 2 à 12 atomes de carbone, (d) au moins un diacide polymnre ou (d') au moins un dérivé aminé de diacide polymère, (e) au moins une polyoxyalkylènediamine dans le cas de l'emploi d'un réactif (d) ou (e') au moins un acide polyoxyalkylènedicarboxylique dans le cas de l'emploi d'un réactif (d'), et (f) un catalyseur consistant soit dans le composé (alpha), soit dans le composé (bêta) définis ci-avant, - soit: (a") au moins un diacide carboxylique aliphatique saturé ayant de 2 à 7 atomes de carbone, éventuellement le réactif (b) précité, (c") au moins une diamine primaire aliphatique saturée ayant de 8 à 12 atomes de carbone, et les réactifs (d) ou (d'), (e) ou (e') et le catalyseur (f) précités, - soit: au moins un sel dérivé des réactifs (a'), éventuellement (b) et (c') ou au moins un sel dérivé des réactifs (as), éventuellement (b) et (c") et les réactifs (d) ou (d'), (e) ou (e') et le catalyseur (f) précités; le réactif à ponts éthers (e) ou (e') consiste: (i) - soit dans une ou plusieurs polyoxyalkylènediamine(s) ou dans un ou plusieurs acide(s) polyoxyalkylènedicarboxylique(s) ayant chacun d'une part une masse moléculaire moyenne en nombre qui se situe dans l'intervalle allant de 300 à 1 200 et d'autre part au plus 20 % en poids de chaînes possédant une masse moléculaire supérieure à 1 200, (ii) - soit dans un mélange d'une ou plusieurs polyoxyalkylènediamine(s) ou d'un ou plusieurs acide(s) polyoxyalkylènedicarboxylique(s) tels que définis sous (i) avec au plus 20 % en poids par rapport au mélange, respectivement, d'une ou plusieurs polyoxyalkylènediamine(s) ou d'un ou plusieurs acide(s) polyoxyalkylènedicarboxylique(s) ayant chacun une rasse moléculaire moyenne en nombre supérieure à 1 200; les proportions des divers réactifs mis en oeuvre sont choisies de manière à ce que les nombres de groupes NH2 et COOH présents dans le mélange réactionnel soient équivalents. 5. - Copolyétheramides selon l'une quelconque des revendications 1 à 4, caractérisés en ce que les diacides polymères (d) employés à l'état libre ou sous forme de dérivés aminés (d') sont des dimères d'acides gras qui sont obtenus par polymérisation et fractionnement de composés comprenant 80 à 100 % en poids d'acide(s) gras monomère(s) ayant de 16 à 20 atomes de carbone et 20 à 0 % en poids d'acide(s) gras monomère(s) ayant de 8 à 15 atomes de carbone et/ou de 21 à 24 atomes de carbone, lesdits acides dimères comprenant une fraction en acide difonctionnel qui est supérieure à 94 % en poids, une fraction en acide monofonctionnel qui est inférieure à 1 % en poids et une fraction en acide de fonctionnalité supérieure à 2 qui est inférieure à 5 % en poids. 6. - Copolyétheramides selon l'une quelconque des revendications 1 à 5, caractérisés en ce que les polyoxyalkylènediamines (e) ou les acides polyoxyalkylènedicarboxyliques (e') auxquels on fait appel sont des composés comprenant: - les composés représentés par la formule générale: X -R -(R) - OR -X x 1 2)n 3(I dans laquelle: 35. les symboles X représentent un groupe NH2 ou un groupe COOH, les symboles R1, R2 et R3, identiques ou différents, représentent des radicaux aliphatiques saturés divalents, linéaires ou ramifiés comportant de.1 à 10 atomes de carbone, le symbole n est un nombre déterminé de manière à procurer des composés à ponts éthers ayant les spécifications en matière de masse moléculaire indiquées ci-avant dans les points (i) et (ii) des revendications 1, 2 ou 4; - ainsi que les composés obtenus par réaction d'une polyoxyalkylènediamine de formule (I) avec un défaut d'un diacide polymère (d) ou d'un acide polyoxyalkylènedicarboxylique de formule (I), ainsi encore que les composés obtenus par réaction d'un acide polyoxyalkylènedicarboxylique de formule (I) avec un défaut de dérivé aminé (d') d'un diacide polymère ou d'une polyoxyalkylènediamine de formule (I), lesdits composés de réaction obtenus ayant les spécifications en matière de masse moléculaire indiquées ci-avant dans les points (i) et (ii) des revendications 1, 2 ou 4. 7. - Copolyétheramides selon la revendication 6, caractérisés en ce que les Volyoxyalkylènediamines (e) ou les acides polyoxyalkylènedicarboxyliques (e') auxquels on fait appel comprennent des espèces polyoxypropylène de formule (I) dans laquelle X = NH2 ou CH COOH etR1 = = R3= CH - CH2 -, des espèces polyoxyéthylène de CH I 3 formule (I) dans laquelle X = NE2 ou COOH et R1 = R3 =- CH - CH2- et R2 = - CH2 - CH2 - ou des espèces polyoxytétraméthylène de CH 1 3 formule (I) dans laquelle X = NH2 ou COOH et R1 = R3 - CH - CH2- et R2 = - CH2 CH2 -CH2 - CH2 - 8. - Copolyétheramides selon l'une quelconque des revendications 1 à 7, caractérisés en ce que l'oxyacide (alpha) utilisé comme catalyseur (f) est: - un oxyacide minéral choisi parmi les acides sulfureux, sulfurique, hypophosphoreux, phosphoreux, orthophosphorique ou pyrophosphorique, - ou un oxyacide organique choisi parmi: 35. les acides organosulfoniques de formule R4 - SO3H (II) dans laquelle R4 représente: un radical alkyle linéaire ou ramifié ayant de 1 à 6 atomes de carbone; un radical phényle éventuellement substitué par 1 à 3 radicaux alkyles ayant de 1 à 3 atomes de carbone; un radical phénylalkyle comportant de 1 à 3 atomes de carbone dans le reste alkyle et dont le noyau benzénique peut éventuellement être substitué par 1 à 3 radicaux alkyles ayant de 1 à 3 atomes de carbone; ou un radical naphtyle éventuellement substitué par 1 à 4 radicaux alkyles ayant de 1 à 3 atomes de carbone; les acides organophosphoniques de formule R5 - P(O)(OH)2 (III) dans laquelle R5 représente un radical alkyle, un radical phényle ou un radical phénylalkyle, chacun de ces radicaux ayant la définition donnée ci-avant pour R4; les acides organophosphiniques de formule R6R7 - P(O)(OH) (IV) dans laquelle R6 et R7, identiques ou différents, représentent chacun: un radical alkyle linéaire ayant de 1 à 3 atomes de carbone; un radical phényle ou un radical phénylalkyle, chacun de ces deux derniers radicaux ayant la définition donnée ci-avant pour R4; les acides organophosphoneux de formule R8H - P(O)(OH) (V) dans laquelle R8 représente: un radical alkyle linéaire ou ramifié ayant de 1 à 4 atomes de carbone (la ramification étant exclue pour un radical alkyle à 4 atomes de carbone); un radical phényle ou un radical phénylalkyle, chacun de ces deux derniers radicaux ayant la définition donnée ci-avant pour R4. 9. - Copolyétheramides selon la revendication 8, caractérisés en ce que l'on utilise comme oxyacide (alpha) les acides dérivés du phosphore appartenant au groupes des acides hypophosphoreux, phosphoreux, orthophosphorique, pyrophosphorique, méthylphosphonique, phénylphosphonique, benzylphosphonique, diméthylphosphinique, diphénylphosphinique, méthylphénylphosphinique, dibenzylphosphinique, méthylphosphoneux, phénylphosphoneux ou benzylphosphoneux. 10. - Copolyétheramides selon l'une quelconque des revendications 1 à 7, caractérisés en ce que le sel d'acide (béta) utilisé coumme catalyseur (f) est choisi parmi les sels de sodium et de potassium issus des acides cités ci-avant dans la revendication 8 et, de préférence, issus des acides dérivés du phosphore cités ci-avant dans la revendication 9. 11. - Copolyétheramides selon l'une quelconque des revendications 8 à 10, caractérisés en ce que les proportions d'oxyacide (alpha) ou de sel (béta), exprimées en pourcentage en poids par rapport au copolyétheramide final, sont comprises entre 0,01 et 1 % et, de préférence, entre 0,01 et 0,5 %. 12. - Copolyétheramides selon l'une quelconque des revendications 1 à 11, caractérisés en ce qu'ils comprennent: - les copolymères obtenus en deux étapes dérivant d'un prépolym&re préparé à partir des réactifs (a) + éventuellement (b) + (c) + (d) ou (d') ou (e'), - et les copolymères obtenus en une seule étape à partir des réactifs (a') ou (au) + éventuellement (b) + (c') ou (c") + (d) ou (d') + (e) ou (e'). 13. - Copolyétheramides selon la revendication 12 préparés en deux étapes ou en une seule étape, caractérisés en ce que l'on part des réactifs (a) ou (a') ou (a") + (c) ou (c') ou (c") + (d) ou (d') + (e) ou (e'), les réactifs (d) ou (d') et (e) ou (e') ayant les spécifications suivantes: - (d) représente un acide dimère obtenu par fractionnement d'une composition hydrogénée issue de la polymérisation catalytique d'acide(s) gras monomère(s) ayant 18 atomes de carbone; - (d') représente une diamine dimère obtenue à partir de l'acide dimère particulier visé dans le paragraphe précédent; - (e) ou (e') représentent: (i') - soit une polyoxyéthylènediamine, une polyoxypropylènediamine, une polyoxytétraméthylènediamine ou un acide polyoxyéthylènedicarboxylique, un acide polyoxypropylènedicarboxylique, un acide polyoxytétraméthylènedicarboxylique tel que défini ci-avant dans la revendication 7, chacun de ces composés ayant d'une part une masse moléculaire moyenne en nombre allant de 400 à 1 000 et d'autre part au plus 10 % en poids de chaînes possédant une masse moléculaire supérieure à 1 000, (ii') - soit un mélange d'une des polyoxyalkylènediamines ou d'un des acides polyoxyalkylènedicarboxyliques tels que définis sous (i') avec au plus 10 % en poids par rapport au mélange, respectivement, d'une même polyoxyalkylènediamine ou d'un même acide polyoxyalkylènedicarboxylique mais ayant une masse moléculaire moyenne en nombre supérieure à 1 200 et au plus égale à 10 000. 14. - Copolyétheramides selon l'une quelconque des revendications 1 à 13, caractérisés en ce que les proportions pondérales de blocs amides dans le polymère final sont comprises entre 15 et 85 % et, de préférence, entre 40 et 60 % et les proportions pondérales de blocs éthers sont comprises entre 85 et 15 % et, de préférence, entre 60 et 40 %.